(57)【特許請求の範囲】
【請求項１】
タイヤのインナーライナーを形成するためのインナーライナー用ゴム組成物であって、
ブチルゴムからなるゴム成分と、フェノール樹脂および石油系樹脂の両方を有する樹脂成分と、パラフィン系ワックスと、を含み、
前記フェノール樹脂は、前記ゴム成分１００質量部に対して１質量部以上３質量部以下含有されており、
前記パラフィン系ワックスは、前記ゴム成分１００質量部に対して１質量部以上３質量部以下含有されていることを特徴とする、インナーライナー用ゴム組成物。
【請求項２】
請求項１に記載のインナーライナー用ゴム組成物から形成された、インナーライナー。
【請求項３】
請求項２に記載のインナーライナーを用いて製造された、タイヤ。
【発明の詳細な説明】
【技術分野】
【０００１】
本発明は、インナーライナー用ゴム組成物、インナーライナーおよびタイヤに関し、特に、未加硫時においてはロール加工性とタイヤ成形性に優れるとともに、加硫後においては空気非透過性に優れるインナーライナー用ゴム組成物、それを用いて形成されたインナーライナーおよびそのインナーライナーを用いて製造されたタイヤに関する。
【背景技術】
【０００２】
従来から、タイヤのインナーライナー用ゴム組成物には、加硫後のインナーライナーの空気非透過性を大きくするためにブチル系ゴムが使用されている（たとえば、特許文献１および特許文献２参照）。また、インナーライナー用ゴム組成物には、未加硫時のロール加工性とタイヤ成形性を向上させる観点から、フェノール樹脂とミネラルオイルとが適量配合されている。
【０００３】
しかしながら、このインナーライナー用ゴム組成物においては、加硫後のインナーライナーの空気非透過性が十分でなく、さらなる改善が求められていた。
【０００４】
そこで、インナーライナー用ゴム組成物に配合されるミネラルオイルの一部を混合樹脂（脂肪族と芳香族との混合樹脂）に置換して配合することによって、加硫後のインナーライナーの空気非透過性をさらに向上させる方法が提案されている。
【０００５】
しかしながら、この方法においては、加硫後のインナーライナーの空気非透過性は優れているものの、未加硫時のロール加工性は良好でないという問題があった。
【０００６】
したがって、従来においては、未加硫状態におけるロール加工性とタイヤ成形性、ならびに加硫後の空気非透過性のすべての特性に優れたインナーライナー用ゴム組成物は得られていなかった。
【特許文献１】特開２００５−１１３０２７号公報
【特許文献２】特開２００５−２７２７１７号公報
【発明の開示】
【発明が解決しようとする課題】
【０００７】
上記の事情に鑑みて、本発明の目的は、未加硫時においてはロール加工性とタイヤ成形性に優れるとともに、加硫後においては空気非透過性に優れるインナーライナー用ゴム組成物、それを用いて形成されたインナーライナーおよびそのインナーライナーを用いて製造されたタイヤを提供することにある。
【課題を解決するための手段】
【０００８】
本発明は、タイヤのインナーライナーを形成するためのインナーライナー用ゴム組成物であって、ブチルゴムからなるゴム成分と、フェノール樹脂および石油系樹脂の両方を有する樹脂成分と、パラフィン系ワックスと、を含み、フェノール樹脂がゴム成分１００質量部に対して１質量部以上３質量部以下含有されており、パラフィン系ワックスがゴム成分１００質量部に対して１質量部以上３質量部以下含有されているインナーライナー用ゴム組成物である。
【０００９】
また、本発明は、上記のインナーライナー用ゴム組成物から形成されたインナーライナーである。
【００１０】
さらに、本発明は、上記のインナーライナーを用いて製造されたタイヤである。
【発明の効果】
【００１１】
本発明によれば、未加硫時においてはロール加工性とタイヤ成形性に優れるとともに、加硫後においては空気非透過性に優れるインナーライナー用ゴム組成物、それを用いて形成されたインナーライナーおよびそのインナーライナーを用いて製造されたタイヤを提供することができる。
【発明を実施するための最良の形態】
【００１２】
以下、本発明の実施の形態について説明する。なお、本発明の図面において、同一の参照符号は、同一部分または相当部分を表わすものとする。
【００１３】
本発明者は、ゴム成分に、フェノール樹脂および石油系樹脂の少なくとも一方を有する樹脂成分と、パラフィン系ワックスとを併用して配合するととともに、上記の樹脂成分の含有量をゴム成分１００質量部に対して１質量部以上３質量部以下とし、さらにはパラフィン系ワックスの含有量をゴム成分１００質量部に対して１質量部以上３質量部以下とすることによって、未加硫時においてはロール加工性とタイヤ成形性に優れるとともに、加硫後においては空気非透過性に優れるインナーライナー用ゴム組成物を作製できることを見いだし、本発明を完成するに至った。
【００１４】
＜ゴム成分＞
本発明のインナーライナー用ゴム組成物に用いられるゴム成分は、特に限定されないが、加硫後のゴムの空気非透過性を良好なものとする観点からは、ブチル系ゴムを含むものであることが好ましい。
【００１５】
ここで、ブチル系ゴムとしては、ブチルゴム（ＩＩＲ）、ハロゲン化ブチルゴムまたはこれらの混合物等が挙げられる。ハロゲン化ブチルゴムとしては、塩素化ブチルゴム、臭素化ブチルゴム等の少なくとも１種を用いることができる。
【００１６】
また、本発明におけるゴム成分にブチル系ゴムを用いる場合には、ブチル系ゴムの含有量（２種以上の互いに異なる種類のブチル系ゴムを用いた場合にはその総含有量）は、ゴム成分全体の５０質量％以上１００質量％以下であることが好ましく、６０質量％以上１００質量％以下であることがより好ましい。ブチル系ゴムの含有量がゴム成分全体の５０質量％未満である場合には、加硫後のゴムの空気非透過性を十分に向上することができない傾向にあり、６０質量％以上である場合には加硫後のゴムの空気非透過性をより向上することができる傾向にある。
【００１７】
また、本発明におけるゴム成分に、ブチル系ゴムと、ブチル系ゴム以外のゴムとを配合する場合には、ブチル系ゴム以外のゴムとして、天然ゴム（ＮＲ）、スチレンブタジエンゴム（ＳＢＲ）およびイソプレンゴム（ＩＲ）からなる群から選択された少なくとも１種のゴムをゴム成分全体の５０質量％以下含むようにすることが好ましい。これらのブチル系ゴム以外のゴムの含有量（２種以上の互いに異なる種類のゴムを用いた場合にはその総含有量）がゴム成分全体の５０質量％を超えた場合には、ブチル系ゴムの含有量が５０質量％よりも低下してしまい、空気非透過性を十分に向上することができないおそれがある。
【００１８】
＜樹脂成分＞
本発明のインナーライナー用ゴム組成物に用いられる樹脂成分としては、フェノール樹脂、石油系樹脂またはこれらの双方を含む樹脂が挙げられる。
【００１９】
ここで、フェノール樹脂には、フェノール類とアルデヒドとの反応によって得られる樹脂およびその変性物が含まれる。フェノール類としては、たとえば、フェノール、クレゾール、キシレノールまたはレゾルシン等が挙げられる。また、アルデヒドとしては、たとえば、ホルムアルデヒド、アセトアルデヒドまたはフルフラール等が挙げられる。本発明に用いられるフェノール樹脂としては、たとえば、フェノール樹脂−ホルムアルデヒド樹脂、フェノール−フルフラール樹脂およびレゾルシン−ホルムアルデヒド樹脂からなる群から選択された少なくとも１種を用いることができる。なかでも、本発明のインナーライナー用ゴム組成物に用いられる樹脂成分としては、常温で流動性を備えたフェノール樹脂が好適に用いられる。
【００２０】
また、石油系樹脂には、ナフサを分解した際の炭素原子の多い不飽和化合物を重合したものが含まれ、たとえば、炭素原子が４〜５個相当の留分（Ｃ５留分）によりつくられた従来から公知のＣ５系石油樹脂、炭素原子が８〜１０個相当の留分（Ｃ９留分）によりつくられた従来から公知のＣ９系石油樹脂およびＣ５−Ｃ９共重合樹脂からなる群から選択された少なくとも１種を用いることができる。
【００２１】
また、本発明のインナーライナー用ゴム組成物において、上記の樹脂成分の含有量（２種以上の互いに異なる種類の樹脂を用いた場合にはその総含有量）は、上記のゴム成分１００質量部に対して１質量部以上３質量部以下である。上記の樹脂成分の含有量が上記のゴム成分１００質量部に対して１質量部未満である場合にはインナーライナー用ゴム組成物の粘着性が不足して成形性が低下する傾向にあり、３質量部を超える場合にはインナーライナー用ゴム組成物の粘着性が高くなってロール加工性が低下する傾向にある。
【００２２】
＜パラフィン系ワックス＞
本発明のインナーライナー用ゴム組成物に用いられるパラフィン系ワックスとは、直鎖状の炭化水素を主成分とする石油由来のワックスであり、たとえば、従来から公知のパラフィン系ワックスを用いることができる。
【００２３】
また、本発明のインナーライナー用ゴム組成物において、パラフィン系ワックスの含有量（２種以上の互いに異なる種類のパラフィン系ワックスを用いた場合にはその総含有量）は、上記のゴム成分１００質量部に対して１質量部以上３質量部以下含有されている。上記のパラフィン系ワックスの含有量が上記のゴム成分１００質量部に対して１質量部未満である場合にはロール加工性に対する改善効果が少なくなり、３質量部を超える場合にはブルームにより成形加工性が低下する傾向にある。
【００２４】
＜その他添加剤＞
本発明の本発明のインナーライナー用ゴム組成物には、上記のジエン系ゴムおよびシリル化剤以外にも、カーボンブラック、オイル、老化防止剤、ステアリン酸、酸化亜鉛、硫黄、加硫促進剤等の添加剤を必要に応じて配合することができる。
【００２５】
カーボンブラックとしては、たとえば、ＳＡＦ、ＩＳＡＦ、ＨＡＦ、ＦＥＦ等の従来から公知のカーボンブラックを用いることができる。
【００２６】
オイルとしては、従来から公知のものを用いることができ、たとえば、プロセスオイル、植物油脂、またはこれらの混合物等を用いることができる。プロセスオイルとしては、たとえば、パラフィン系プロセスオイル、ナフテン系プロセスオイル、芳香族系プロセスオイル等を用いることができる。植物油脂としては、たとえば、ひまし油、綿実油、あまに油、なたね油、大豆油、パーム油、やし油、落花生油、ロジン、パインオイル、パインタール、トール油、コーン油、こめ油、ごま油、オリーブ油、ひまわり油、パーム核油、椿油、ホホバ油、マカデミアナッツ油、サフラワー油、桐油等を用いることができる。
【００２７】
老化防止剤としては、従来から公知のものを用いることができ、たとえば、アミン系、フェノール系、イミダゾール系、カルバミン酸金属塩等の老化防止剤を用いることができる。
【００２８】
ステアリン酸としては、従来から公知のものを用いることができ、たとえば、日本油脂（株）製のステアリン酸等を用いることができる。
【００２９】
酸化亜鉛としては、従来から公知のものを用いることができ、たとえば、三井金属鉱業（株）製の亜鉛華１号等を用いることができる。
【００３０】
硫黄としては、従来から公知のものを用いることができ、たとえば、鶴見化学工業（株）製の粉末硫黄を用いることができる。
【００３１】
加硫促進剤としては、従来から公知のものを用いることができ、たとえば、スルフェンアミド系、チアゾール系、チウラム系、チオウレア系、グアニジン系、ジチオカルバミン酸系、アルデヒド−アミン系またはアルデヒド−アンモニア系、イミダゾリン系、もしくは、キサンテート系加硫促進剤のうち少なくとも一つを含有するもの等を用いることができる。スルフェンアミド系としては、たとえばＣＢＳ（Ｎ−シクロヘキシル−２−ベンゾチアジルスルフェンアミド）、ＴＢＢＳ（Ｎ−tert−ブチル−２−ベンゾチアジルスルフェンアミド）、Ｎ，Ｎ−ジシクロヘキシル−２−ベンゾチアジルスルフェンアミド、Ｎ−オキシジエチレン−２−ベンゾチアジルスルフェンアミド、Ｎ，Ｎ−ジイソプロピル−２−ベンゾチアゾールスルフェンアミドなどのスルフェンアミド系化合物等を使用することができる。チアゾール系としては、たとえばＭＢＴ（２−メルカプトベンゾチアゾール）、ＭＢＴＳ（ジベンゾチアジルジスルフィド）、２−メルカプトベンゾチアゾールのナトリウム塩、亜鉛塩、銅塩、シクロヘキシルアミン塩、２−（２，４−ジニトロフェニル）メルカプトベンゾチアゾール、２−（２，６−ジエチル−４−モルホリノチオ）ベンゾチアゾール等のチアゾール系化合物を用いることができる。チウラム系としては、たとえばＴＭＴＤ（テトラメチルチウラムジスルフィド）、テトラエチルチウラムジスルフィド、テトラメチルチウラムモノスルフィド、ジペンタメチレンチウラムジスルフィド、ジペンタメチレンチウラムモノスルフィド、ジペンタメチレンチウラムテトラスルフィド、ジペンタメチレンチウラムヘキサスルフィド、テトラブチルチウラムジスルフィド、ペンタメチレンチウラムテトラスルフィド等のチウラム系化合物を用いることができる。チオウレア系としては、たとえばチオカルバミド、ジエチルチオ尿素、ジブチルチオ尿素、トリメチルチオ尿素、ジオルトトリルチオ尿素などのチオ尿素化合物などを使用することができる。グアニジン系としては、たとえばジフェニルグアニジン、ジオルトトリルグアニジン、トリフェニルグアニジン、オルトトリルビグアニド、ジフェニルグアニジンフタレート等のグアニジン系化合物を用いることができる。ジチオカルバミン酸系としては、たとえばエチルフェニルジチオカルバミン酸亜鉛、ブチルフェニルジチオカルバミン酸亜鉛、ジメチルジチオカルバミン酸ナトリウム、ジメチルジチオカルバミン酸亜鉛、ジエチルジチオカルバミン酸亜鉛、ジブチルジチオカルバミン酸亜鉛、ジアミルジチオカルバミン酸亜鉛、ジプロピルジチオカルバミン酸亜鉛、ペンタメチレンジチオカルバミン酸亜鉛とピペリジンの錯塩、ヘキサデシル(またはオクタデシル)イソプロピルジチオカルバミン酸亜鉛、ジベンジルジチオカルバミン酸亜鉛、ジエチルジチオカルバミン酸ナトリウム、ペンタメチレンジチオカルバミン酸ピペリジン、ジメチルジチオカルバミン酸セレン、ジエチルジチオカルバミン酸テルル、ジアミルジチオカルバミン酸カドミウム等のジチオカルバミン酸系化合物を用いることができる。アルデヒド−アミン系またはアルデヒド−アンモニア系としては、たとえばアセトアルデヒド−アニリン反応物、ブチルアルデヒド−アニリン縮合物、ヘキサメチレンテトラミン、アセトアルデヒド−アンモニア反応物等のアルデヒド−アミン系またはアルデヒド−アンモニア系化合物等を用いることができる。イミダゾリン系としては、たとえば２−メルカプトイミダゾリン等のイミダゾリン系化合物等を用いることができる。キサンテート系としては、たとえばジブチルキサントゲン酸亜鉛などのキサンテート系化合物等を用いることができる。これらの加硫促進剤は、単独で用いてもよく、２種以上を組み合わせて用いてもよい。
【００３２】
＜タイヤ＞
上記の本発明のインナーライナー用ゴム組成物は、未加硫の状態で押出し加工等することにより所定の形状に加工されて、インナーライナーが形成される。そして、このようにして形成されたインナーライナーを含むそれぞれのタイヤ部材を所定の位置に配置すること等によってグリーンタイヤを作製する。その後、グリーンタイヤの各部材を構成するゴム組成物を加硫すること等によって、本発明のタイヤが製造される。
【００３３】
図１に、本発明のタイヤの一例の左上部半分の模式的な断面図を示す。ここで、タイヤ１は、タイヤ１の接地面となるトレッド２と、トレッド２の両端からタイヤ半径方向内方に延びてタイヤ１の側面を構成する一対のサイドウォール３と、各サイドウォール３の内方端に位置するビードコア５とを備える。また、ビードコア５，５間にはプライ６が架け渡されるとともに、このプライ６の外側かつトレッド２の内側にはタガ効果を有してトレッド２を補強するベルト７が設置されている。
【００３４】
プライ６は、たとえば、タイヤ赤道ＣＯ（タイヤ１の外周面の幅の中心をタイヤ１の外周面の周方向に１回転させて得られる仮想線）に対してたとえば７０°〜９０°の角度を為す複数のコードが埋設されたゴムシートから形成することができる。また、プライ６は、トレッド２からサイドウォール３を経てビードコア５の廻りをタイヤ軸方向の内側から外側に折り返されて係止されている。
【００３５】
ベルト７は、たとえば、タイヤ赤道ＣＯに対してたとえば４０°以下の角度を為す複数のコードが埋設されたゴムシートから形成することができる。
【００３６】
また、タイヤ１には、必要に応じてベルト７の剥離を抑止するためのバンド（図示せず）が設けられていてもよい。ここで、バンドは、たとえば、複数のコードが埋設されたゴムシートからなり、タイヤ赤道ＣＯとほぼ平行にベルト７の外側に螺旋巻きすることによって設置することができる。
【００３７】
また、タイヤ１には、ビードコア５からタイヤ半径方向外方に延びるビードエイペックス８が形成されているとともに、プライ６の内側にはインナーライナー９が設置されており、プライ６の折返し部の外側はサイドウォール３およびサイドウォール３からタイヤ半径方向内方に延びるクリンチ４で被覆されている。なお、インナーライナー９は、本発明のインナーライナー用ゴム組成物が加硫されることによって形成されている。
【００３８】
以上の構成を有するタイヤ１は、本発明のインナーライナー用ゴム組成物を用いてインナーライナー９が形成されていることから、本発明のインナーライナー用ゴム組成物の未加硫時においてはロール加工性とタイヤ成形性に優れるためにインナーライナー９の成形が容易となり、加硫後においては空気非透過性に優れるインナーライナー９を得ることができるため、本発明のタイヤ１の安全性を向上させることができる。
【００３９】
なお、上記においては、図１に示す本発明のタイヤ１が乗用車用のタイヤの場合について説明したが、本発明はこれに限定されず、たとえば、乗用車用、トラック用、バス用、重車両用等の各種タイヤに適用することができる。
【実施例】
【００４０】
＜未加硫ゴム組成物の作製＞
表１に示す配合に従って、硫黄および加硫促進剤以外の成分をバンバリーミキサーを用いて６分間混練りし、混練り物を得た。次に、得られた混練り物に硫黄および加硫促進剤を添加し、ロールを用いて、８０℃で３分間練り込んで、実施例１〜５、参考例１および比較例１〜５の未加硫ゴム組成物を得た。
【００４１】
なお、表１のゴムおよび添加剤の欄に示されている数値は、ゴム成分の配合量を１００質量部としたときの各添加剤の配合量がそれぞれ質量部で示されている。
【００４２】
【表１】
0005472776.tif 000002
【００４３】
（注１）ブチルゴム：エフソンモービル有限会社製のＨＴ１０６６
（注２）カーボンブラック：三菱化学（株）製のカーボンブラックＮ６６０
（注３）混合樹脂：Ｓｃｈｉｌｌ＆Ｓｅｉｌａｃｈｅｒ（株）製のストラクトール４０ＭＳ
（注４）アルキルフェノール樹脂：スケネクタデーインターナショナル（株）製のＳＰ１０６８
（注５）老化防止剤（石油系樹脂）：ランクセス（株）製のＶｕｌｋａｎｏｘ  ＨＳ／ＬＧ
（注６）ステアリン酸：日本油脂（株）製のビーズステアリン酸椿
（注７）パラフィン系ワックス：日本精鑞（株）製のオゾエース０３５５
（注８）ミネラルオイル：ジャパンエナジー（株）製のプロセスＰ２００
（注９）酸化亜鉛：三井金属鉱業（株）製の酸化亜鉛２種
（注１０）５％オイル硫黄：細井化学（株）製のＨＫ−２００−５
（注１１）加硫促進剤：大内新興化学工業（株）製のノクセラーＤＭ−Ｐ
（注１２）加工助剤：Ｓｃｈｉｌｌ＆Ｓｅｉｌａｃｈｅｒ（株）製のストラクトールＷＢ１６
＜ロール加工性＞
上記の実施例１〜５、参考例１および比較例１〜５の未加硫ゴム組成物のそれぞれの作製工程において、バンバリーミキサーから得られた混練り物を、熱入れされたロール（温度８０℃）にかけ、混練り物がロールに密着しやすいかどうかを目視によって、下記のロール加工性の評価基準に基づいて評価した。その結果を表１のロール加工性の欄に示す。
【００４４】
なお、表１のロール加工性の欄において、１、２、３、４および５の順にロール加工性に優れている（評価５が最もロール加工性に優れている）ことを示している。
【００４５】
（ロール加工性の評価基準）
１：ロールへの混練り物の密着性が大きかった。
２：ロールへの混練り物の密着性がやや大きかった。
３：ロールへの混練り物の密着性は見られるがロール作業は行なうことができた。
４：ロール加工性に優れていた。
５：ロールと混練り物とが容易に離れ、ロール加工性に大変優れていた。
【００４６】
＜タイヤ成形性＞
上記の実施例１〜５、参考例１および比較例１〜５の未加硫ゴム組成物のそれぞれをインナーライナー用のゴムシートとして用いて２１５／４５Ｒ１７サイズのタイヤの成形を行ない、インナーライナー用ゴムシートの成形性を下記のタイヤ成形性の評価基準に基づいて評価した。その結果を表１のタイヤ成形性の欄に示す。
【００４７】
なお、表１のタイヤ成形性の欄において、Ｃ、ＢおよびＡの順にタイヤ成形性に優れている（評価Ａが最もタイヤ成形性が優れている）ことを示している。
【００４８】
（タイヤ成形性の評価基準）
Ａ：タイヤの成形を容易に行なうことができた。
Ｂ：何とかタイヤの成形を実施することができた。
Ｃ：タイヤの成形が困難であった。
【００４９】
＜空気非透過性＞
上記の実施例１〜５、参考例１および比較例１〜５の未加硫ゴム組成物のそれぞれをインナーライナー用のゴムシートとして用いて２１５／４５Ｒ１７サイズのグリーンタイヤの成形を行ない、その後加硫することによって、上記の実施例１〜５、参考例１および比較例１〜５の未加硫ゴム組成物のそれぞれを加硫してなるインナーライナーを有する試験用タイヤをそれぞれ作製した。
【００５０】
そして、上記のようにして作製した試験用タイヤをそれぞれリム組みした後、その内圧を２３０ｋＰａに設定した。その後、試験用タイヤを２１℃の室内に６０日間入れて試験用タイヤの内圧の低下を測定した。そして、比較例１の未加硫ゴム組成物を用いて形成されたインナーライナーを有する試験用タイヤの内圧の低下量を１００として、下記の式（１）により、実施例１〜５、参考例１および比較例１〜５の未加硫ゴム組成物のそれぞれから形成されたインナーライナーを有するそれぞれの試験用タイヤのガスバリア指数を算出した。その結果を表１のガスバリア指数の欄に示す。
【００５１】
なお、表１のガスバリア指数の欄の数値が大きいほど空気透過量が少なく、空気非透過性に優れていることを示す。
（ガスバリア指数）＝１００×（比較例１の未加硫ゴム組成物を用いて形成された試験用タイヤの内圧の低下量）／（実施例１〜５、参考例１および比較例１〜５のそれぞれを用いて形成された試験用タイヤの内圧の低下量）  …（１）
＜評価結果＞
表１に示すように、実施例１〜５、参考例１の未加硫ゴム組成物は、比較例１〜５の未加硫ゴム組成物に比べて、未加硫時にはロール加工性およびタイヤ成形性の双方に優れるとともに、加硫後の空気非透過性にも優れることが確認された。
【００５２】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５３】
本発明によれば、未加硫時においてはロール加工性とタイヤ成形性に優れるとともに、加硫後においては空気非透過性に優れるインナーライナー用ゴム組成物、それを用いて形成されたインナーライナーおよびそのインナーライナーを用いて製造されたタイヤを提供することができる。
【図面の簡単な説明】
【００５４】
【図１】本発明のタイヤの一例の左上部半分の模式的な断面図である。
【符号の説明】
【００５５】
１  タイヤ、２  トレッド、３  サイドウォール、４  クリンチ、５  ビードコア、６  プライ、７  ベルト、８  ビードエイペックス、９  インナーライナー。
【図１】
0005472776.tif 000003